КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILE

Изобретение относится к области технологии силикатов и касается составов керамических масс, которые могут быть использованы в производстве облицовочной плитки.
Известна керамическая масса, содержащая, мас.%: каолин 3,0; монтмориллонит 16,0; волластонит 22,0; пирофиллит 20,0; кварц 21,0; слюда 3,0; кальцит 5,0; прочее 10,0 [1].
Задача изобретения состоит в повышении прочности облицовочной плитки, полученной из керамической массы.
Технический результат достигается тем, что керамическая масса для изготовления облицовочной плитки, содержащая каолин, монтмориллонит, волластонит, пирофиллит, кварц, дополнительно включает тальк, причем компоненты находятся при следующем соотношении, мас.%: каолин 32,0-34,0; монтмориллонит 4,0-6,0; волластонит 20,0-24,0; пирофиллит 4,0-6,0; кварц 20,0-24,0; тальк 12,0-14,0.
Для приготовления керамической массы может быть использован каолин, характеризующийся кристаллической двухслойной структурой, включающий каолинит и галлуазит.
Может быть использован монтмориллонит, характеризующийся трехслойной структурой, с разбухающей диоктаэдрической решеткой, содержащий Аl-монтмориллонит, Fe-монтмориллонит (нонтронит).
В таблице приведены составы керамической массы.
Таблица
Компоненты
Состав, мас.%:
1
2
3
каолин
34,0
33,0
32,0
монтмориллонит
4,0
5,0
6,0
волластонит
24,0
22,0
20,0
пирофиллит
6,0
5,0
4,0
кварц
20,0
22,0
24,0
тальк
12,0
13,0
14,0
Прочность на сжатие,
40-45
40-45
40-45
МПа
Компоненты дозируют в требуемых количествах, размалывают до порошкообразного состояния, смешивают и готовят керамическую массу с влажностью 20-26%. Из керамической массы формуют облицовочную плитку, которую сушат до влажности не более 6% и обжигают при температуре 1200-1230°С. Затем на ее поверхность наносят слой цветной эмали и при температуре 900-930°С проводят второй обжиг.
Источник информации
1. Гальперина М.К., Тарантул Н.П. Керамические плитки из сырья Казахстана // Стекло и керамика. - 1991. - №12. - С.22-23.